ВНЕШНЕЕ ЗАЩИТНОЕ ПОКРЫТИЕ ДЛЯ СТЕНОК РАДИОПРОЗРАЧНЫХ УКРЫТИЙ

Полезная модель относиться к области создания радиопрозрачных укрытий для защиты радиолокационных антенн и антенн радиосвязи от неблагоприятного воздействия на них атмосферных и климатических явлений, стенки которых выполнены из стеклопластиков.
Известны радиопрозрачные укрытия (РПУ) /Гуртовник И.Г. и др. «Радиопрозрачные изделия из стеклопластиков», М., «Мир», 2003 - с. 368.
Известен патент на ПМ RU 164302 РАДИОПРОЗРАЧНОЕ АНТЕННОЕ УКРЫТИЕ, представляющее собой панели, которые изготовлены методом вакуумного формования в следующей последовательности: на матрицу, изготовленную из композиционных материалов, наносят несколько слоев разделительного состава. Выкладывают на матрице требуемое количество слоев препрега (стеклоткани, пропитанной связующим), под разными углами (0°/90°) для образования внешней обшивки.
Наиболее близкой по назначению и технической сущности к заявляемой полезной модели относится радиопрозрачное укрытие для антенн по патенту на ПМ № 181718.
Панели по патенту на ПМ № 181718 изготовлены методом вакуумного формования, на поверхность готовой панели наносят краситель и гидрофобное покрытие.
Известно, что  в качестве внешнего слоя радиопрозрачных укрытий используются специализированные радиопрозрачные двухкомпонентные красители типа ХП-5184, ХС-527, ЭП-140, которые также наносятся валиком, кистью или пульверизатором на внешнюю сторону готовой панели РПУ.
К недостаткам указанного выше внешнего покрытия панели РПУ можно отнести:
1. Плохие декоративные характеристики. Нанесенные таким образом красители могут иметь подтеки, наплывы, содержать различного рода вкрапления и мусор, а также высокую шагрень поверхности.
2. Увеличение производственного цикла. Нанесение возможно только после полной полимеризации слоя стеклопластика, на который наносится внешнее защитное покрытие.
3. Отсутствие возможности изменения цвета по каталогу RAL, ввиду ограниченной цветовой гаммы, указанных красителей, выпускаемых промышленностью.
4. Невозможность контроля слоя наносимого покрытия, что вносит нестабильность в радиотехнические характеристики изделий и снижает повторяемость между партиями.
5. Короткий срок эксплуатации внешнего покрытия - не более 3 лет, что требует постоянного обновления покрытия.
Технической проблемой является создание РПУ, стенки которого выполнены из радиопрозрачных стеклопластиков для обеспечения комплекса таких свойств, как долговечность, радиопрозрачность, стабильность радиотехнических характеристик изделия.
Технический результат заключается в увеличении срока эксплуатации внешнего защитного покрытия  и соответственно изделия в целом при воздействии неблагоприятых климатических факторов.
Техническая проблема решается, а технический результат достигаются разработкой внешнего защитного покрытия для стенок радиопрозрачных укрытий выполненных из стеклопластиков, которое характеризуется выполнением наружного слоя защитного покрытия стенок из гелькоута, наличием внутреннего слоя внешнего защитного покрытия  из стеклоткани пропитанной связующим на основе органических смол, таких как полиэфирная, винилэфирной, эпоксидной смолы, при общей толщине внешнего защитного покрытия от 0,1 мм до 5 мм, обеспечивающего прохождение электромагнитных волн через стенку радиопрозрачного укрытия с затуханием от 0,1 до 2 дБ в диапазоне электромагнитных волн до 50 ГГц (L, C, S, X, K, Ka, Ku).
Прохождение электромагнитных волн с минимальных количеством потерь (затуханий сигнала) обеспечивается за счет одновременного, взаимозависимого подбора, слояч гелькоута, и промежуточного слоя из стеклоткани со связующим на основе органических смол.
В качестве гелькоута могут применяться гелькоуты производителей Enguard, Maxguard серий GN, NP, GNC, GW и другие производства Ineos Composites, а также производства Bufa, Groupe Soromap, Gurit, Resoltech, Ilpa Adesivi – Levante, Sika, Reichhold, Norpol, Axson Technologies, TPX, Scott Bader.
В качестве стеклоткани пропитанной связующим на основе органических смол могут быть использованы стеклоткани Т-11, Э3/100, Э3/200, Т-23, EWR-300/560/720, стекломат порошковый 600х1250, которые производятся российской и зарубежной промышленностью, в том числе ОАО «Махачкалинский стекольный завод», ОАО «ОСВ «Стекловолокна», АО «ХК «Композит», Jushi Power  и другие.
Применение гелькоута в качестве внешнего слоя покрытия стенок РПУ из радиопрозрачных стеклопластиков не изучено.
На настоящее время неизвестны диэлектрические свойства гелькоута, влияющие на диэлектрическую проницаемость радиопрозрачного стеклопластика, имеющего внешний слой гелькоута. Таким образом, расчет диэлектрических свойств стенки радиопрозрачного укрытия, состоящей из, как минимум, стеклоткани на полиэфирных, винилэфирных, эпоксидых связующих и внешнего слоя из гелькоута на данный момент был неизвестен из уровня техники.
Применение в качестве внешнего слоя покрытия гелькоута расчетной толщины для покрытия стенок из радиопрозрачных пластиков толщиной, коррелирующей длине волны и связанной с радиотехническими свойствами радиопрозрачного стеклопластика, позволит:
Обеспечить прохождение электромагнитных волн, радиосигнала через радиопрозрачный стеклопластик и слой гелькоута без внесения помех, потерь в диаграмму направленности свыше 1,5 дБ;
Обеспечить контроль слоя наносимого покрытия и обеспечить стабильность в радиотехнические характеристики изделий и повторяемость между партиями;
Обеспечить использование внешнего покрытия на протяжении всего срока эксплуатации изделия.
Сущность изобретения поясняется фиг. 1, где представлен разрез внешнего радиопрозрачного защитного покрытия, где 1 - стенка радиопрозрачного укрытия из стеклопластика, 2 - внешний слой защитного покрытия, выполненный из гелькоута,  3 - внутренний слой внешнего защитного покрытия, выполненного из стеклоткани, пропитанной связующим.
Описание полезной модели в статике.
Согласно фиг. 1 изображено внешнее защитное покрытие для стенок 1 радиопрозрачных укрытий. При этом защитное покрытие изготавливают из гелькоута 2 и внутреннего слоя внешнего защитного покрытия из стеклоткани 3 со связующим на основе органических смол толщиной слоя от 0,1 мм до 5 мм.
Гелькоут наносится в негативной матрице при помощи кисти или пульверизатора в качестве наружного слоя радиопрозрачного укрытия. Толщина слоя нанесенного гелькоута оставляет расчетную величину в зависимости от общей толщины внешнего защитного покрытия, обеспечивающего прохождение электромагнитных волн через стенку радиопрозрачного укрытия с затуханием от 0,1 до 2 дБ в диапазоне электромагнитных волн до 50 ГГц (L, C, S, X, K, Ka, Ku).
Полезная модель обеспечивает получение изделий с низким значением поверхностного электрического сопротивления и повышенной прочностью.
Полезная модель разработана на уровне конструкторской документации и использована при изготовлении опытного образца радиопрозрачного укрытия. Испытания в реальных условиях эксплуатации радиопрозрачного укрытия подтвердили преимущества защитного внешнего покрытия выполненного из гелькоута, наносимого в негативной матрице в качестве внешнего слоя, по сравнению с известными радиопрозрачными укрытиями, внешний слой которых выполнен путем нанесения двухкомпонентных или специализированных радиопрозрачных красок путем напыления или кистью.
Применение двухслойного покрытия обеспечивает прохождение электромагнитных волн через стенку радиопрозрачного укрытия с затуханием от 0,1 до 2 дБ в диапазоне электромагнитных волн до 50 ГГц.
Эксплуатация, в том числе в экстремальных условиях, подтвердила высокие эксплуатационные свойства, прочностные характеристики и высокую стабильность радиотехнических характеристик, обеспечение прохождения электромагнитной энергии в диапазонах обеспечивающего прохождение электромагнитных волн через стенку радиопрозрачного укрытия с затуханием от 0,1 до 2 дБ в диапазоне электромагнитных волн от 1 ГГц до 50 ГГц (L, C, S, X, K, Ka, Ku).
Внешнее защитное покрытие толщиной слоя от 0,1 до 5 мм с внешним слоем из гелькоута для стенок радиопрозрачных укрытий (РПУ) обеспечивает устойчивость к следующим воздействиям климатических факторов:
температуры окружающей среды от минус 60°С до плюс 60°С;
относительной влажности воздуха до 100% ± 2% при температуре плюс 35°С;
2
интегральной плотности потока солнечного излучения: 1120 Вт/м; при +55º;
2
УФ-излучения: 68 Вт/м;
атмосферного давления: от 83,9 до 106,7 кПа (от 630 до 800 мм рт.ст.);
к воздействию солевого тумана дисперсностью до (1-10) мкм (95 % капель) и плотностью до (2-3) г/м3;
к воздействию статической пыли - циркуляции воздуха с распыленным в нем песком со скоростью до 1 м/с;
к воздействию динамической пыли - циркуляции воздуха с распыленным в нем песком со скоростью до 15 м/с.
Указанные характеристики обеспечивают долговечность покрытия сроком до 10 лет.